【手続補正書】
【提出日】平成17年7月28日(2005.7.28)
【手続補正１】
【補正対象書類名】明細書
【補正対象項目名】特許請求の範囲
【補正方法】変更
【補正の内容】
【特許請求の範囲】
【請求項１】  平均粒径約３〜１０ミクロンの間を有し、約０．１〜２０モル％の間の繰り返し発色団ジエステルモノマー単位を有し、重量平均分子量約５０００〜１００，０００の間を有し、ガラス転移温度（Ｔg）約４０〜１２０℃の間と、１５０℃での溶融体粘度約２００〜５５００ポアズの間とを示すポリエステル染料微小球体を含む、電子写真結像システムのためのトナー組成物。
【請求項２】  追加の成分として液体現像剤媒質を含む、請求項１に記載のトナー組成物。
【請求項３】  追加の成分として電荷制御剤を含む、請求項１に記載のトナー組成物。
【請求項４】  追加の成分として界面活性剤を含む、請求項１に記載のトナー組成物。
【請求項５】  追加の成分としてろう成分を含む、請求項１に記載のトナー組成物。
【請求項６】  平均粒径約３〜１０ミクロンの間を有し、約０．１〜２０モル％の間の繰り返し発色団ジエステルモノマー単位を有し、重量平均分子量約５０００〜１００，０００の間を有し、ガラス転移温度（Ｔg）約４０〜１２０℃の間と、１５０℃での溶融体粘度約２００〜５５００ポアズの間とを示すポリエステル染料微小球体を含むトナー組成物を製造する方法であって、液体有機媒質中、非イオン性界面活性剤の存在下で、温度約１００〜２８０℃の間で、高せん断混合を用いて、ジオールモノマーと発色団ジエステルモノマーとの分散した不溶性相を共重合させることと、形成された前記ポリエステル染料微小球体を前記液体有機媒質から分離することと、を含む方法。
【手続補正２】
【補正対象書類名】明細書
【補正対象項目名】０１２８
【補正方法】変更
【補正の内容】
【０１２８】
２，２’−［（３，３’−ジクロロ−１，１’−ジフェニル）−４，４’−ビス（アゾ）］−ビス［Ｎ−（２−メトキシフェニル）］−３−オキソブタンアミドを実施例ＩＩＩに列記した発色団モノマーで置き換えた場合、上記に説明した分散重合手順を行った後に、同様のポリエステル染料微小球体を得る。
本発明の各種実施形態は以下の通りである。
１．  平均粒径約３〜１０ミクロンの間を有し、約０．１〜２０モル％の間の繰り返し発色団ジエステルモノマー単位を有し、重量平均分子量約５０００〜１００，０００の間を有し、ガラス転移温度（Ｔg）約４０〜１２０℃の間と、１５０℃での溶融体粘度約２００〜５５００ポアズの間とを示すポリエステル染料微小球体を含む、電子写真結像システムのためのトナー組成物。
２．  前記ポリエステル染料は、重量平均分子量約５，０００〜３０，０００の間を有する、上記第１項に記載のトナー組成物。
３．  多分散性約１．２〜４の間を有する、上記第１項に記載のトナー組成物。
４．  荷重２．１６キログラムの下で１５０℃で１０分当りのメルトインデックス約２５〜１０００グラムの間を示す、上記第１項に記載のトナー組成物。
５．  約３５０〜７５０ナノメートルの間の範囲内の特定の波長で少なくとも約８０％の光学的透明度を示す、上記第１項に記載のトナー組成物。
６．  前記ポリエステル染料は、ジオールモノマー及び黄色の６’−ブトキシ−２，６−ジアミノ−３，３’−アゾジピリジンのビス（Ｃ1〜Ｃ6アルキルセバカミド）モノマーを共重合したもの含む、上記第１項に記載のトナー組成物。
７．  前記ポリエステル染料は、ジオールモノマー及び青色のチオニンのビス（Ｃ1〜Ｃ4アルキルセバカミド）モノマーを共重合したもの含む、上記第１項に記載のトナー組成物。
８．  前記ポリエステル染料は、ジオールモノマー及び赤色の塩基性フクシンのビス（Ｃ1〜Ｃ6アルキルセバカミド）モノマーを共重合したもの含む、上記第１項に記載のトナー組成物。
９．  前記ポリエステル染料は、ジオールモノマー及びマゼンタの３，６−ジアミノアクリジンヒドロクロリドのビス（Ｃ1〜Ｃ6アルキルセバカミド）モノマーを共重合したもの含む、上記第１項に記載のトナー組成物。
１０．  前記ポリエステル染料は、ジオールモノマー及び赤色のビス（メチルエオシン）セバケートを共重合したもの含む、上記第１項に記載のトナー組成物。
１１．  前記ポリエステル染料は、ジオールモノマー及び黄色の４−（４−ニトロフェニルアゾ）レソルシノールのビス（Ｃ1〜Ｃ6アルキルセバカミド）モノマーを共重合したもの含む、上記第１項に記載のトナー組成物。
１２．  前記ポリエステル染料は、ジオールモノマー及びマゼンタの２，９−ジメチルキナクリドンのビス（Ｃ1〜Ｃ6アルキルセバカミド）モノマーを共重合したもの含む、上記第１項に記載のトナー組成物。
１３．  前記ポリエステル染料は、重合した黄色の２，２’−［（３，３’−ジクロロ−１，１’−ジフェニル）−４，４’−ビス（アゾ）］−ビス［Ｎ−（２−メトキシフェニル）］−３−オキソブタンアミドのビス（３−ヒドロキシ−２−メチルプロピル）テレフタレートを含む、上記第１項に記載のトナー組成物。
１４．  前記ポリエステル染料は、ジオールモノマー及びシアンの１，４−ビス（エチルアミノ）−９，１０−アントラキノンのビス（Ｃ1〜Ｃ6アルキルセバカミド）を共重合したもの含む、上記第１項に記載のトナー組成物。
１５．  前記ポリエステル染料は、ジオールモノマー及びシアンの１，４−ビス（ｎ−ブチルアミノ）−９，１０−アントラキノンのビス（Ｃ1〜Ｃ6アルキルセバカミド）を共重合したもの含む、上記第１項に記載のトナー組成物。
１６．  前記ポリエステル染料は、ジオールモノマー及びシアンの１，４−ビス（４−メチルアニリノ）−９，１０−アントラキノンのビス（Ｃ1〜Ｃ6アルキルセバカミド）を共重合したもの含む、上記第１項に記載のトナー組成物。
１７．  前記ポリエステル染料は、ジオールモノマー及び黒色の２，３−ジヒドロ−２，２−ジメチル−６−［［４−（フェニルアゾ）−１−ナフチレニル］アゾ］−１Ｈ−ペリミジンのビス（Ｃ1〜Ｃ6アルキルセバカミド）を共重合したもの含む、上記第１項に記載のトナー組成物。
１８．  前記ポリエステル染料は、発色団ジエステルモノマー及び式：
【化２５】
2001515226.tif 000001
［式中、Ｒは直鎖または枝分れ鎖Ｃ3〜Ｃ30アルキレンである。］
に対応するテレフタレートジオールモノマーを共重合したもの含む、上記第１項に記載のトナー組成物。
１９．  前記ポリエステル染料は、重合したマゼンタの２，９−ジメチルキナクリドンのビス（３−ヒドロキシ−２−メチルプロピル）テレフタルアミドを含む、上記第１項に記載のトナー組成物。
２０．  追加の成分として液体現像剤媒質を含む、上記第１項に記載のトナー組成物。
２１．  追加の成分として電荷制御剤を含む、上記第１項に記載のトナー組成物。
２２．  追加の成分として界面活性剤を含む、上記第１項に記載のトナー組成物。
２３．  追加の成分としてろう成分を含む、上記第１項に記載のトナー組成物。
２４．  平均粒径約３〜１０ミクロンの間を有し、約０．１〜２０モル％の間の繰り返し発色団ジエステルモノマー単位を有し、重量平均分子量約５０００〜１００，０００の間を有し、ガラス転移温度（Ｔg）約４０〜１２０℃の間と、１５０℃での溶融体粘度約２００〜５５００ポアズの間とを示すポリエステル染料微小球体を含むトナー組成物を製造する方法であって、液体有機媒質中、非イオン性界面活性剤の存在下で、温度約１００〜２８０℃の間で、高せん断混合を用いて、ジオールモノマーと発色団ジエステルモノマーとの分散した不溶性相を共重合させることと、形成された前記ポリエステル染料微小球体を前記液体有機媒質から分離することと、を含む方法。
２５．  前記モノマージオールは、式：
【化２６】
2001515226.tif 000002
［式中、Ｒは直鎖または枝分れ鎖Ｃ3〜Ｃ30アルキレンである。］
に対応する、上記第２４項に記載の方法。
２６．  前記発色団ジエステルモノマーは、式：
【化２７】
2001515226.tif 000003
［式中、Ｘは−Ｏ−または−ＮＨ−であり；Ｒは共有結合または二価のＣ1〜Ｃ16脂肪族、脂環式または芳香族ラジカルであり；Ｒ1はＣ1〜Ｃ6脂肪族ラジカルである。］
に対応する、上記第２４項に記載の方法。
２７．  前記発色団ジエステルモノマーは、式：
【化２８】
2001515226.tif 000004
［式中、Ｘは−Ｏ−または−ＮＨ−であり；Ｒは共有結合または二価のＣ1〜Ｃ16脂肪族、脂環式または芳香族ラジカルであり；Ｒ1はＣ1〜Ｃ6脂肪族ラジカルである。］
に対応する、上記第２４項に記載の方法。
２８．  前記界面活性剤は、オキシアルキル化Ｃ10〜Ｃ16脂肪アルコールを含む、上記第２４項に記載の方法。
２９．  前記界面活性剤は、ビニルピロリドン／アルキレンコポリマーを含む、上記第２４項に記載の方法。
３０．  前記有機媒質は、直鎖パラフィン類、枝分れ鎖パラフィン類、ナフテン類、芳香族炭化水素類、及びこれらの酸素化誘導体からなる群から選択される溶媒を含む、上記第２４項に記載の方法。
３１．  前記共重合は、反応時間約０．５〜５時間の間行われる、上記第２４項に記載の方法。
３２．  前記高せん断混合は、約５００〜１０，０００rpmの間の速度の撹拌機手段による、上記第２４項に記載の方法。